폴리 설폰 500 g 과 폴리비닐 피 롤리 돈 ( polyvinylpyrrolidone ) ( PVP ) 130 g 을 디 메틸 아세트아미드 ( dimethyl acetamide ) 1370 g 에 녹여 균일 한 용액 을 제조 하 고 , 이 를 섭씨 35 도 의 응고 액 인 물 에 방사 하 여 잔존 용매 와 첨가제 인 PVP 를 완전히 제거 한 후 내경 1 . 1 mm , 외경 1 . 9 mm 인 다공성 막 을 제조 하 였 다 . 제조 된 중공 사막 내부 표면 에 2 ㎛ 의 두께 의 폴리비닐 알콜 층 을 도포 하 여 관상 의 활성 층 막 을 형성 하 였 다 . 이 와 같이 하 여 , 활성 층 막 은 외부 에 다공성 층 이 형성 되 고 내부 에 외부 보다 치밀 한 활성 층 이 형성 된다 . 이 활성 층 막 외부 에 300 / 150 폴리에스터 얀 32 개 , 0 . 2 mm 직경 의 스테인 레스 스틸 선 4 개 로 브레이드 를 편조 하 여 외경 이 2 . 9 mm 인 중공사 내부 투입 용 중공사 막 을 제조 하 였 다 .